(57)【要約】【課題】受口部に断熱性をもたせることで、パイプの挿入不足時における結露を防止することができる。【解決手段】本体部１１と、本体部１１の開口部に一体に形成された受口部１２と、を有し、熱可塑性樹脂によって形成され、本体部１１における本体肉厚部の発泡倍率は、１．２〜２．０倍で、かつ射出ゲート部１４からの距離が大きくなるほど高倍率となり、受口部１２の発泡倍率は、１．０倍以上であり、受口部１２は、受口軸方向に沿って受口開口部から本体部１１に向けて受口部１２の内径が小さくなるテーパが形成され、本体部１１側に形成されるストッパーの発泡倍率は、受口開口部側よりも低くなっている構成の発泡管継手を提供する。【選択図】図１
2017154405.tif 000002
【特許請求の範囲】
【請求項１】
本体部と、該本体部の開口部に一体に形成された受口部と、を有し、熱可塑性樹脂によって形成された発泡管継手であって、
前記本体部における本体肉厚部の発泡倍率は、１．２〜２．０倍で、かつ射出ゲート部からの距離が大きくなるほど高倍率となり、
前記受口部の発泡倍率は、１．０倍以上であることを特徴とする発泡管継手。
【請求項２】
前記受口部は、
受口軸方向に沿って受口開口部から本体部に向けて受口部の内径が小さくなるテーパが形成され、
前記本体部側に形成されるストッパーの発泡倍率は、前記受口開口部側よりも低くなっていることを特徴とする請求項１に記載の発泡管継手。
【発明の詳細な説明】
【技術分野】
【０００１】
本発明は、ドレンパイプ等の接続に用いられる発泡管継手に関する。
【背景技術】
【０００２】
従来、鋼管や合成樹脂管からなる配管周りをグラスウール等の保温材で被覆することによって配管周りの結露等を防止するようにしているのが一般的である。
一方で、空調機等に取り付けられ排水用竪管にドレン排水を流水させるドレンパイプを接続する管継手としては、例えば特許文献１に示されるような結露防止のために、内部に発泡樹脂層を有する断熱効果をもたせたものが広く用いられている。この場合には、配管施工後、保温材を巻いたり被せたりする作業を行わなくても済むようになる。
【０００３】
特許文献１には、本体部に連続して設けられた他の配管材が接続される受口部が中実とされる本体部の樹脂からなる断熱層を備え、この断熱層を囲繞する本体部の内外壁と前記受口部とが射出成形により一体成形された構成の断熱層付き管継手について記載されている。
つまり、特許文献１に記載の管継手は、本体部の外側（内層及び外層をなすスキン層）および受口部が非発泡性樹脂により形成され、本体部の内側（スキン層の内部）が発泡性樹脂により形成された構成であり、空調設備等の断熱が必要な排水管路に使用されている。
【先行技術文献】
【特許文献】
【０００４】
【特許文献１】特許第３６９９５７９号公報
【発明の概要】
【発明が解決しようとする課題】
【０００５】
しかしながら、上記特許文献１に示されるような管継手では、本来、受口部の断熱性は挿入されるドレンパイプ等のパイプによって保たれるが、そのパイプが受口部に十分に挿入されずに挿入不足の状態で接着されて接続されると、使用時に受口部で結露するおそれがあり、その点で改善の余地があった。
【０００６】
本発明は、上述する問題点に鑑みてなされたもので、受口部に断熱性をもたせることで、パイプの挿入不足時における結露を防止することができる発泡管継手を提供することを目的とする。
【課題を解決するための手段】
【０００７】
上記目的を達成するため、本発明に係る発泡管継手は、本体部と、該本体部の開口部に一体に形成された受口部と、を有し、熱可塑性樹脂によって形成された発泡管継手であって、前記本体部における本体肉厚部の発泡倍率は、１．２〜２．０倍で、かつ射出ゲート部からの距離が大きくなるほど高倍率となり、前記受口部の発泡倍率は、１．０倍以上であることを特徴としている。
【０００８】
本発明に係る発泡管継手では、本体部における本体肉厚部の発泡倍率が１．２〜２．０倍で、かつ射出ゲート部からの距離が大きくなるほど高倍率（低密度）となり、受口部の発泡倍率が１．０倍以上であることから、発泡管継手の全体が非発泡層を形成することなく厚み方向の全体にわたって発泡樹脂となる単層で形成される。
そして、本発明では、受口部も発泡倍率が１．０倍以上の発泡樹脂となり、断熱性をもたせることができるので、パイプの挿入不足時における結露を防止することができる。
【０００９】
また、本発明に係る発泡管継手は、前記受口部は、受口軸方向に沿って受口開口部から本体部に向けて受口部の内径が小さくなるテーパが形成され、前記本体部側に形成されるストッパーの発泡倍率は、前記受口開口部側よりも低くなっていることが好ましい。
【００１０】
この場合には、受口部にテーパが形成されているので、パイプを受口部に隙間なく挿入させることができる。したがって、受口部における継手部分の断熱性を向上させることができ、パイプの挿入不足時における結露を防止することができる。
さらに、ストッパーの発泡倍率が受口開口部側よりも低く高密度になり、受口部のテーパ部分よりも硬さが硬くなるため、受口部に挿入されるパイプの挿入方向への移動を確実に規制することができる。
【発明の効果】
【００１１】
本発明の発泡管継手によれば、受口部に断熱性をもたせることで、パイプの挿入不足時における結露を防止することができる。
【図面の簡単な説明】
【００１２】
【図１】本発明の実施の形態によるチーズ部材からなる発泡管継手の構成を示す側面図である。
【図２】図１に示す発泡管継手の縦断面図である。
【図３】図１に示すＡ−Ａ線断面図であって、発泡管継手を管軸方向から見た縦断面図である。
【図４】発泡管継手の本体肉厚部および受口部の厚み方向に切断した拡大断面図である。
【図５】発泡管継手の本体肉厚部および受口部の厚み方向に切断した拡大断面図である。
【図６】発泡管継手の製造方法を説明するための図であって、本体肉厚部に対応するキャビティ空間に発泡性樹脂を注入する状態を示した図である。
【図７】実施例による発泡管継手を示す側面図であって、本体肉厚部における測定区分と発泡倍率の測定結果を示す図である。
【図８】実施例による発泡管継手を示す側面図であって、受口部における測定区分と発泡倍率の測定結果を示す図である。
【発明を実施するための形態】
【００１３】
以下、本発明の実施の形態による発泡管継手について、図面に基づいて説明する。
【００１４】
図１及び図２に示すように、本実施の形態による発泡管継手１は、給水や排水などを行うための樹脂製の管路に使用されるチーズを一例としている。
【００１５】
発泡管継手１は、管状の本体部１１と、この本体部１１の開口部に一体に形成された受口部１２と、を有している。受口部１２は、本体部１１とほぼ同径の管部材を挿入接続するために、本体部１１よりも大径をなしている。
発泡管継手１は、本体部１１及び受口部１２ともに熱可塑性樹脂からなる発泡性樹脂を発泡させて一体的に形成されている。具体的に発泡管継手１は、図２に示すように、直管をなす本体部１１の両端１１ａ、１１ｂおよび管軸Ｏ方向に直交する方向に開口する分岐端部１１ｃの３箇所の開口部のそれぞれに受口部１２Ａ、１２Ｂ、１２Ｃが設けられたチーズ部材を構成している。
【００１６】
本体部１１において、管軸Ｏを挟んで分岐端部１１ｃに対向する位置には、成形時に射出される位置となる射出ゲート部１４が設けられている。
ここで、本体部１１において、図３の符号Ｒで示す曲面状の部分を以下、本体肉厚部１１Ａという。
【００１７】
受口部１２Ａ、１２Ｂ、１２Ｃは、それぞれ受口軸Ｏ１、Ｏ２に沿って受口開口部１２ｂから本体部１１に向かうに従い漸次、内径が小さくなるテーパ１２ａが形成されている。さらに受口部１２のテーパ１２ａの本体部１１側の端部と本体部１１との境界部分には、テーパ１２ａの端部から径方向の内側に向けて斜めに突出するストッパー１３が形成され、本体部１１の内周面に連接している。
【００１８】
ここで、図４に示すように、本体部１１及び受口部１２において、それぞれ共通した厚み寸法を全体厚みｔ０とし、発泡管継手１の表面１ａから１ｍｍの領域ｔ１を表層Ｐ１とし、全体厚みｔ０の１／４（表面１ａから１／４厚みｔ２）の箇所（符号Ｃ１）を１／４厚み部Ｐ２とし、全体厚みＬ０の１／２（表面１ａから１／２厚みｔ３）の箇所（符号Ｃ２）を厚み中心部Ｐ３とする。
【００１９】
発泡性樹脂として、例えば、ポリ塩化ビニル樹脂（特に、可塑剤を実質的に含まない硬質ポリ塩化ビニル樹脂）、ＡＢＳ樹脂、ＡＥＳ樹脂、ポリエチレン樹脂、ポリプロピレン樹脂、ポリブテン樹脂、アクリル樹脂などの硬質の樹脂を使用することができる。さらに、発泡性樹脂は、これらの硬質の樹脂に、発泡剤として加熱によりガスを発生させるアゾジカルボンアミド（大塚化学社製ＡＺ−ＨＭ）や重曹などを混入したものや、高圧下で二酸化炭素や窒素などのガスを溶解させたものなどを使用することができる。このような発泡性樹脂を発泡してなる樹脂層は、硬質のものとなる。
【００２０】
発泡管継手１は、硬質塩化ビニル樹脂の場合における本体肉厚部１１Ａの発泡倍率が１．２倍〜２．０倍であり、かつ射出ゲート部１４からの距離が大きくなる（遠い）ほど高倍率（すなわち低密度）となっている。また、受口部１２の発泡倍率は、１．０倍以上であり、本体肉厚部１１Ａと同様に、ゲート部１４からの距離が大きくなるほど高倍率となっている。
受口部１２（１２Ａ、１２Ｂ、１２Ｃ）は、本体部１１側のストッパー１３の発泡倍率が受口開口部１２ｂ側よりも小さくなっている。
【００２１】
ここで、発泡倍率は、発泡管継手１のうち所定の測定領域を測定した比重値（見掛け比重）を測定し、主原料の比重（ポリ塩化ビニルの場合１．４）を前記比重値で除することにより求められる。例えば本体部１１を縦横に９分割した測定領域を設定し、また受口部１２を縦横に６分割した測定領域を設定し、これら測定領域毎に切り出してそれぞれの比重値を測定して発泡倍率を求めることができる。さらに具体的には、例えば電動糸鋸を使用して上述した測定領域を切り出し、切り出した測定サンプルの各面を１〜２ｍｍだけグラインダ等で削った後、比重計を用いて比重を測定する。
【００２２】
また、発泡管継手１が硬質塩化ビニル樹脂の場合における見掛けの密度は、本体部１１において０．８〜１．０ｇ／ｃｍ３であり、受口部１２で１．０〜１．２ｇ／ｃｍ３であり、図４に示す表層Ｐ１で１．４３ｇ／ｃｍ３未満（非発泡の硬質塩ビ樹脂の密度未満）である。この見掛けの密度は、見掛けの比重と同意であるため、上述した発泡倍率を求める際に測定された比重値より上記範囲が設定される。
【００２３】
なお、発泡体において引張強度などの力学的性質が密度に依存することは、例えば『プラスチックフォームハンドブック』（日刊工業新聞社、１９７３）が知られている。そして、本実施の形態の発泡管継手１は継手であり、通常の断熱材よりも高い強度が求められ、特に、管が挿入される受口部１２は管の伸縮等に耐える必要があるが、上記のような発泡倍率と見掛けの密度の範囲であれば断熱性と共に継手として必要な各種強度を満たすことができる。
【００２４】
また、図５に示すように、本体肉厚部１１Ａ及び受口部１２の断面を例えば顕微鏡で観察した画像において表面１ａ側で色が異なる境界を層境界線Ｈとし、この層境界線Ｈの外側（表面１ａ側）の部分の厚みを外層厚ｔ４とし、内側の部分の厚みを発泡層厚ｔ４とする。ここで、発泡管継手１の発泡層率は、発泡層厚ｔ４／全体層厚ｔ０で求められる。
そして、本実施の形態では、本体肉厚部１１Ａの発泡層率が７０〜９５％であり、受口部１２の発泡層率が２０〜９５％となっている。
【００２５】
また、図４に示すように、本体部１１の気泡数は、表層Ｐ１で１個／ｍｍ２以上４０個／ｍｍ２未満（好ましくは、５個／ｍｍ２以上２０個／ｍｍ２以下）であり、１／４厚み部Ｐ２で３０個／ｍｍ２以上１００個／ｍｍ２未満であり、厚み中心部Ｐ３で８０個／ｍｍ２以上３００個／ｍｍ２未満である。
【００２６】
表層Ｐ１の気泡数において、４０個／ｍｍ２を超えると、継手表面に気泡に由来する模様（いわゆるスワールマーク）が目立つようになる。このスワールマークを無くすためには、表層Ｐ１において気泡を無くせばよいが、表層Ｐ１に気泡が生成しない条件（例えば、表層Ｐ１と接触する金型内面を冷却しておき表層Ｐ１を構成する樹脂を発泡させない）で製造すると、表層Ｐ１とその内側の樹脂層との間に空隙が発生する恐れがある。そのため、表層Ｐ１は１個／ｍｍ２以上、好ましくは５個／ｍｍ２以上の気泡数とすることが好ましい。
また、１／４厚み部Ｐ２の数値範囲は、表層Ｐ１と１／２厚み部Ｐ３を上記範囲になるよう調整することにより設定された範囲である。このような数値範囲とすることで、表層Ｐ１〜１／４厚み部Ｐ２〜１／２厚み部Ｐ３にかけて連続的に気泡が形成されるため、空隙ができない利点がある。なお、１／４厚み部Ｐ２の気泡数の範囲が表層Ｐ１、１／２厚み部Ｐ３と重なっているが、気泡は連続的に形成されるものであるから、気泡数は表層Ｐ１＜１／４厚み部Ｐ２＜１／２厚み部Ｐ３となっている。例えば、表層Ｐ１の気泡数が３５個／ｍｍ２のとき、１／４厚み部Ｐ２＞３５個／ｍｍ２となり、１／２厚み部Ｐ３の気泡数が８５個／ｍｍ２のとき１／４厚み部Ｐ２＜８５個／ｍｍ２となる。
そして、１／２厚み部Ｐ３の気泡数が上述した範囲内であれば、熱伝導率と密度（強度）のバランスが良い。１／２厚み部Ｐ３の気泡数が３００個／ｍｍ２以上になると、密度が低下しすぎて継手としての強度が不足する。１／２厚み部Ｐ３の気泡数が８０個／ｍｍ２未満の場合には、断熱性能が不足する。
【００２７】
また、本体部１１の平均気泡径は、表層Ｐ１で０．０３〜０．２４ｍｍであり、厚み中心部Ｐ３で０．０２〜０．０３ｍｍであり、１／４厚み部Ｐ２で０．０２〜０．０３ｍｍである。また、受口部１２の平均気泡径は、表層Ｐ１で０．０２〜０．０４ｍｍであり、厚み中心部Ｐ３で０．０２〜０．０３ｍｍであり、１／４厚み部Ｐ２で０．０２〜０．０３ｍｍである。
【００２８】
また、発泡管継手１において、本体肉厚部１１Ａは、独立気泡率が８５％以上、より好ましくは９０％以上で、かつ発泡倍率が１．０倍超であり、受口部１２の独立気泡率が８５％以上、より好ましくは９０％以上となっている。さらに、また、本実施の形態の発泡管継手１では、継手の通水面を構成する壁面の独立気泡率が８５％以上、より好ましくは９０％以上となっている。
【００２９】
図６は、上述したチーズ部材からなる発泡管継手１の製造方法を示しており、図３に示す断面視で本体部１１の底部を下に向けて製造される状態を示している。符号１５は金型を示している。
本実施の形態では、本体部１１の底部に射出ゲート部１４を設けて、下側から射出成形機のノズル１６によって発泡性樹脂Ｊを注入する。射出ゲート部１４から注入された発泡性樹脂Ｊは、射出ゲート部１４の周辺部分から発泡が開始されるとともに、金型１５のキャビティ空間１５Ａの奥へ押し込んでいく。具体的には、上下方向よりも重力による抵抗が少ない横方向、すなわち図２に示すように管軸Ｏ方向の両端の第１受口部１２Ａおよび第２受口部１２Ｂに向かって発泡していく。そして、発泡性樹脂Ｊが横方向へ発泡して本体部１１との境界線部分（ストッパー１３部分）に達すると、次に上方の第３受口部１２Ｃに向かって発泡される。
【００３０】
上述した構成の発泡管継手１では、図１及び図２に示すように、本体部１１における本体肉厚部１１Ａの発泡倍率が１．２〜２．０倍で、かつ射出ゲート部１４からの距離が大きくなるほど高倍率（低密度）となり、受口部１２（１２Ａ、１２Ｂ、１２Ｃ）の発泡倍率が１．０倍以上であることから、発泡管継手１の全体が非発泡層を形成することなく厚み方向の全体にわたって発泡樹脂となる単層で形成される。
そして、本実施の形態では、受口部１２も発泡倍率が１．０倍以上の発泡樹脂となり、断熱性をもたせることができるので、パイプの挿入不足時における結露を防止することができる。
【００３１】
また、本実施の形態の発泡管継手１では、受口部１２にテーパ１２ａが形成されているので、パイプを受口部１２に隙間なく挿入させることができる。したがって、受口部１２における継手部分の断熱性を向上させることができ、パイプの挿入不足時における結露を防止することができる。
さらに、ストッパー１３の発泡倍率が受口開口部１２ｂ側よりも低く高密度になり、受口部１２のテーパ１２ａ部分よりも硬さが硬くなるため、受口部１２に挿入されるパイプの挿入方向への移動を確実に規制することができる。
【００３２】
次に、上述した実施の形態による発泡管継手の効果を裏付けるために行った実施例について以下説明する。
【００３３】
（実施例）
実施例では、上述した実施の形態の発泡管継手における各部の発泡倍率を測定し確認を行った。すなわち、図７に示すように、発泡性樹脂としてポリ塩化ビニルを使用し、単層成形により製造されたチーズ部材からなる発泡管継手１において、本体部１１（本体肉厚部１１Ａ）と受口部１２（１２Ａ、１２Ｂ、１２Ｃ）のそれぞれの発泡倍率を確認した。この発泡管継手１としては、発泡性樹脂を使用し、汎用の単軸機により射出により成形したものである。
【００３４】
先ず、本体部１１において、図７に示す側面視で縦横に９分割した測定領域（Ｎｏ．１〜９）を設定し、これら測定領域毎に切り出してそれぞれの発泡倍率を測定した。そして、これら測定領域Ｎｏ．１〜９は、例えば電動糸鋸を使用して切り出し、切り出した測定サンプルの各面を１〜２ｍｍだけグラインダ等で削った後、比重計を用いて比重を測定する。そして、主原料の比重（ポリ塩化ビニルの場合１．４）を測定した比重値で割ることで発泡倍率を求める。表１及び図７には、測定領域Ｎｏ．１〜９毎に算出した発泡倍率を示している。
なお、成形条件（射出速度、計量値など）を変化させると、発泡倍率は変化する。
【００３５】
この結果、本体肉厚部１１ＡにおけるＮｏ．１〜９の測定領域で１．２〜２．０の発泡倍率となっていることが確認された。
そして、管軸Ｏ方向で中央部分の底部、すなわち射出ゲート部１４を有する箇所（Ｎｏ．８）の発泡倍率が１．３５％で最も低くなっており、管軸Ｏ方向で射出ゲート部１４から離れるほど、つまり受口部１２Ａ、１２Ｂ側ほど発泡倍率が高くなっている。また、第３受口部１２Ｃの受口軸Ｏ２に沿う上下方向においても射出ゲート部１４から離れるほど、つまり第３受口部１２Ｃ側ほど発泡倍率が高くなっていることがわかる。
【００３６】
【表１】
2017154405.tif 000003
【００３７】
次に、管軸Ｏ方向の一方の第１受口部１２Ａ及び分岐端部側の第３受口部１２Ｃにおいて、それぞれ図８に示す側面視で縦横に６分割した測定領域（Ｎｏ．１〜１２）を設定し、これら測定領域毎に切り出してそれぞれの発泡倍率を測定した。そして、これら測定領域Ｎｏ．１〜１２は、上述した本体部１１の場合と同様に、電動糸鋸等を使用して切り出し、切り出した測定サンプルの各面を１〜２ｍｍだけグラインダ等で削った後、比重計を用いて比重を測定し、発泡倍率を求める。表２及び図８に測定領域Ｎｏ．１〜１２毎に算出した発泡倍率を示している。
【００３８】
【表２】
2017154405.tif 000004
【００３９】
この結果、受口部１２では、Ｎｏ．１〜１２の測定領域すべてにおいて１．０以上の発泡倍率となっていることが確認された。そして、受口部１２の発泡倍率は、第１受口部１２Ａ、第３受口部１２Ｃともに本体部１１側ほど低くなっており、受口開口部１２ｂ側に向かうほど高くなっていることがわかる。
【００４０】
以上、本発明による発泡管継手の実施の形態について説明したが、本発明は上記の実施の形態に限定されるものではなく、その趣旨を逸脱しない範囲で適宜変更可能である。
例えば、上述の本実施の形態では、発泡管継手１として、チーズ部材を対象としているが、継手形状はこれに制限されることはなく、例えばエルボ、レジューサ、バルブソケット、ニップル等を対象とすることができる。また、異径のものであってもかまわない。
【００４１】
なお、本実施の形態では、受口部１２の内面にテーパ１２ａを形成しているが、これに限定されず、テーパ１２ａが形成されていない発泡管継手であってもかまわない。
【００４２】
その他、本発明の趣旨を逸脱しない範囲で、上記した実施の形態における構成要素を周知の構成要素に置き換えることは適宜可能である。
【符号の説明】
【００４３】
１  発泡管継手
１ａ  表面
１１  本体部
１２、１２Ａ、１２Ｂ、１２Ｃ  受口部
１２ａ  テーパ
１２ｂ  受口開口部
１３  ストッパー
１４  射出ゲート部
Ｐ１  表層
Ｐ２  １／４厚み部
Ｐ３  厚み中心部
【図１】
2017154405.tif 000005
【図２】
2017154405.tif 000006
【図３】
2017154405.tif 000007
【図４】
2017154405.tif 000008
【図５】
2017154405.tif 000009
【図６】
2017154405.tif 000010
【図７】
2017154405.tif 000011
【図８】
2017154405.tif 000012